i 2081800 L'invention cmcerne un flan de matériel multicouche constitué par un stratifié flexible de couches superposées de matériaux divers solidement liées entre elles. Pour protéger des papiers photosensibles contre les détériora-5 tions résultant d'influences mécaniques ou dues à la lumière ou aux gaz on les enveloppe au moyen d'un matériel d'emballage présentant une solidité appropriée et une imperméabilité suffisante à la lumière et au gaz. Dans ce but on connaît des matériels d'emballage plans qui sont 10 constitués par trois couches, à savoir une couche de papier, une couche d'une matière synthétique et une couche de bitume placée entre ces deux couches. Les flans de matériel d'emballage connus du type cité sont caractérisés sa 03 que les couches individuelles âï format stratifié présentent les mêmes dimensions et sont snperpo-15 sées de sorte que les bords (ou surfaces périphériques) des couches individuelles soient en alignement. Les formats connus as ce type conviennent pour envelopper l'article à emballer et le protègent ainsi contre des facteurs physiques, chimiques ou mécaniques, mais , dans des machines d'emballage, il se présente des difficultés en ce 20 qui concerne la préparation économique de telles enveloppes autour des articles mentionnés. Dans la zone de superposition du matériel d'emballage dans l'enveloppe autour de l'article à emballer la surface de papier du stratifié est voisine de la surface en matière synthétique de celui-ci. Pour garantir un assemblage assez stable 25 dans cette zone, il est nécessaire d'utiliser pour la fermeture de l'enveloppe une colle fusible ou un adhésif constitué de polymères organiques dissous dans des solvants organiques. L'utilisation de tels adhésifs présente l'inconvénient que les machines d'emballage sont très rapidement polluées et doivent être, 30 par conséquent, souvent nettoyées. L'invention se propose de créer un flan d'emballage ne présentant pas les inconvénients du flan connu au cours de la formation d' une enveloppe à partir de celui-ci autour d'un article à emballer, en particulier autour d'un papier sensible à la lumière et permet-35 tant l'obtention économique, dans des machines d'emballage à haute capacité, d'enveloppes fermées hermétiquement autour des articles cités en utilisant des adhésifs solubles dans l'eau pour fermer les 71 08033 2 2081800 enveloppes» Par sa zone la fermeture marginale exempte cle bitume et de matière synthétique du flan stratifié, l'enveloppe du .flan suivant l'invention peut être fermée su collant papier sur papier, ce qui est possible au moyen d'une colle soluble dans l'eau. 5 On résout le problème de la présente invention par un flan stratifié qui convient en particulier comme matériel d1 emballage pour envelopper des flans de papier photosensible et qui est constitué par une couche de matière synthétique flexible, une couche de papier kraft et une couche de "bitume disposée entre ces deux couches, 10 ce flan étant caractérisé en ce qu'il présente une ou deux zones marginales opposées, exemptes de couches de matière synthétique et de bitume, et que la couche de matière synthétique du stratifié s'étend -t,a—ielà ":ori -ie la couche de bitume adiaesnt à la zone marginale =5 r.:" av*'* r-zl'Ls-zX 3-'; .'.s recouvrir cosiplèt &&es.i• J Z-j °Zazi -..-.të^i^X -I! aabsilag'j. flexi'ol-a suivant l'invention. est constitué par uns couche la papier kraft, une autre couche d'une matière synthétique et d'une couche de bitume se trouvant entre-ces deux couches. Les trois couches sont superposées et solidement fixées entre elles. Le flan stratifié est caractérisé 20 dans ses dimensions en ce que dans la sone de trois surfaces latérales du flan qui sont contigues rectangulairement, les surfaces périphériques des couches du format s'alignent, tandis que le flan dans la zone du quatrième bord présénte une zone marginale de papier e-xempte de' couches de matière synthétique et de bitume, une partie de 25 la couche de matière synthétique s'étendant sous forme d'une bande de largeur égale sur toute sa longueur dans la direction du bord extérieur plus long de cette zone marginale rectangulaire, au-delà de la couche de bitume, cette bande de feuille présentant une largeur plus petite que la zone de fermeture marginale de papier. La partie en 30 forme de bande de la couche synthétique s1 étendant au-delà de la couche de bitume n'est pas fixée à la surface de papier de la zone marginale. La zone de fermeture marginale du stratifié présente la même largeur sur toute sa longueur. La zone de fermeture marginale est rectangulaire, de préférence avec deux bords latéraux plus longs et 35 deux bords latéraux plus courts. Le flan suivant l'invention peut être cependant d'une forme telle qu'il possède deux surfaces latérales opposées dans lesquelles les bords -(ou surfaces périphériques) 71 08033 3 2081800 des couches individuelles sont en alignement et qu'il comporte deux zones marginales opposées à la forme décrite ci-dessus. Par la surface latérale du flan on entend la surface dont la hauteur détermine 1'épaisseur de la partie du stratifié constituée de trois couches 5 superposées. La zone de papier exempte de couches de matière synthétique et de bitume du stratifié est qualifiée dans ce qui suit de zone de fermeture marginale du flan. La surface périphérique ou bord d'une couche de stratifié est" 10 la surface dont la longueur détermine la longueur et dont la hauteur détermine l'épaisseur de la couche. Le flan stratifié présente de préférence une forme rectangulaire. Dans une forme de mise en oeuvre préférée le flan rectangulaire stratifié présente deux bords latéraux plus longs et deux bords latéraux plus courts ainsi qu'une 15 zone de fermeture marginale dont le bord latéral plus long corre' pond à la longueur de bord latéral plus long du flan. Le flan stratifié a un poids spécifique dans le domaine court s entre 80 et 180 g/m2, en particulier dans le domaine compris entre 120 et 150 g/m2. La résistance à la déchirure amorcée du flan stra-20 tifié suivant l'invention se trouve comprise dans le domaine entre 150 et 500 cm.g/cm, en particulier dans le domaine compris entre 200 et 400 cm.g/cm. La couche de papier du flan stratifié est constituée d'un papier kraft d'un poids spécifique compris dans le domaine entre 50 et 25 150 g/m2, de préférence cependant dans un domaine compris entre 80 et 120 g/'m2 et en particulier de 95 g/m2. La couche de papier présente une résistance à la déchirure amcrcée comprise dans le domaine entre 100 et 400 cm.g/cm, en particulier comprise dans le domaine entre 150 et 350 cm.g/cm. 30 " La couche de matière synthétique du flan stratifié consiste en une matière thermoplastique. Toutes les matières synthétiques assurant une solidité suffisante de la couche conviennent dans ce but, mais on préfère en particulier une couche constituée d'une feuille de polypropylène étirée biaxialement. La feuille présente une épais-35 seur comprise entre 10 et 50 p., en particulier une épaisseur de 12 jx Là couche de bitume hoir a un po'ids spécifique compris dans le domaine entre 20 et 200 g/m2, en partiôulier compris entre 30 et 40 71 08033 4 2081800 g/m 2. La zone de fermeture marginale a une largeur compris,e dans le domaine entre 1 et 50 mm, en particulier entre 1 et 30 mm. La couche de matière synthétique ne s'étend que faiblement au-5 delà du bord de la couche de bitume dans la direction de la couche de papier exempte de bitume du flan, la transition a pour but d'empêcher, au cours de la transformation du flan en enveloppe, le contact non intentionnel avec la couche de bitume. La couche de matière synthétique ne s'étend au-delà de la couche de bitume que dans 10 la mesure où reste maintenue une zone de fermeture suffisamment large recouverte par la couche de matière syntéthique, La couche de matière synthétique s1 étend de 1 à 3 mm au-delà de la couche de bitume dans la zone de fermeture. Entre la partie de la couche de matière synthétique s'étendant au-delà de la couche de bitume et la surface 15 de la couche de papier exempte de bitume se trouve une cavité dont la hauteur est déterminée par l'épaisseur de la couche de bitume et dont la largeur est déterminée par la partie de la couche de matière synthétique s ' étendant au-delà de la couche de bit'ume. Le dessin annexé doit illustrer l'invention sans la limiter ce-20 pendant à la forme de mise en oeuvre représentée. La fig.l est -une coupe longitudinale schématique d'un flan stratifié d'enveloppe suivant 1'invention. La fig.2 est une vue en plan schématique d'un flan stratifié d'enveloppe préféré suivant l'invention. 25 Sur la fig.l la référence 1 désigne l'ensemble du flan strati fié d'enveloppe, 2 sa couche de papier, 3 sa couche en matière synthétique, 4 la couche de bitume, 5 le bord de transition entre cette couche et la zone du papier du flan exempte de bitume, 6 désigne la partie de la couche de matière synthétique 3 s'étendant au-delà de 30 la couche de bitume 4, 7 la zone de papier exempte de couches de matière synthétique et de bitume servant au collage, et 8 désigne toute la zone de la couche de papier 2 exempte de bitume. Sur la fig.2, les références 1, 2, 3, 4, 5 et 6 ont la même signification que sur la fig.l, la ligne hachurée 5 représente la li-35 gne à partir de laquelle s'étend la zone de fermeture marginale de la couche de papier 2 exempte de couche de bitume. 71 08033 2081800 1.- Flan stratifié,, utilisable en particulier ■ comme matériel d ' emballage pour envelopper des fIaxis ou feuilles c:e papier photosensible, constitué par une couche de matière synthétique flexible, une i couche de papier kraft et une couche de bitume disposée entre cas deux couches, caractérisé en ce qu'il présente une ou deux zones marginales de papier opposées exemptes de couches de matière synthétique ex de bitume et en ce que la couche de matière synthétique du stratifié s'étend au-delà du bcrd de la couche de bitume adjacent à 10 la zone marginale sans la recouvrir complètement. 2.- Flan stratifié selon la revendication 1, caractérisé en ce qu'il présente une forme rectangulaire avec deux bords latéraux plus longs et deux bords- latéraux plus courts et que la longueur de sa zone marginale correspond à la longueur du flan stratifié. 15 3.- Flan stratifié selon les revendications 1 et 2, caractéri sé en ce que la zone de fermeture marginale du flan exempte de couches ce matière synthétique et de bitume a une largeur comprise entre 1 et 50 mm. 4-.- Flan, stratifié selon la revendication 3, caractérisé en ce 20 que la sone de fermeture marginale a une largeur de 30 mm. Flan stratifié selon l'une quelconque des revendications 1 à 4, - caractérisé en ce que la couche de :.-atière synthétique est une feuill- plastique. C.- ^'lan stratifié selon la revendication 5, caractérisé en ce 25 que la couche de matière syntïtétique est une feuille de polypropylè-ne étirée biaxialement. T.- Flan stratifié selon l'une quelconque des revendications 1 à 6, caractérisé en ce que la couche de matière synthétique qui consiste an une feuille de polypropylène a une épaisseur de 12 p.. 30 6.- Flan stratifié selon l'une quelconque des revendications 1 à 7, caractérisé par le fait que la couche de papier a un poids spé-cifiaue de 95 g/m2 et offre une résistance à la.déchirure amorcée de 350 cr..> •./cm. SFlan stratifié selon l'une quelconque des revendications 1 35 à 8, caractérisé en ce que la couche de bitume a un poids spécifique compris entre 30 et 40 g/m2. - 1C.- Flan d'emballage selon l'une quelconque des revendications "7 -1 2081800 . à 9j caractérisé en ce que la zone de fermeture marginale présente •■ne largeur . comprise entre 1 et 50 om. 11.- J?lan stratifié selon l'une quelconque des revendications 1 ; 10, caractérisé en ce que la couche de matière synthétique s'étend ^ 1 à 3 m au-delà du bord de la couche de bitume adjacent à la zo-~..e de fermeture.